(57)【要約】  紫外線遮蔽性及び外観に優れる紫外線遮蔽ガラスを提供する。  ガラス板と、ガラス板の主面に設けられた紫外線遮蔽膜と、を備え、車体開口部に開閉可能に取り付けられる紫外線遮蔽ガラスであって、紫外線遮蔽膜はその膜厚に急変部がない連続膜であり、紫外線遮蔽膜は、平面視で、紫外線遮蔽膜の外周縁から内側へ１ｍｍの幅の領域である周縁領域と、周縁領域の内周縁から内側へ５９ｍｍの幅の領域である中間領域と、中間領域に囲まれた中央領域とを有し、中央領域における紫外線遮蔽膜の最大膜厚が１μｍ〜１０μｍであり、紫外線遮蔽ガラスが車体開口部に取り付けられた場合に、紫外線遮蔽膜が車体開口部の面の７０％以上に存在し、かつ、周縁領域の少なくとも一部が、車体開口部に存在し、車体開口部に存在する周縁領域において、紫外線遮蔽膜の最大膜厚が０．４μｍ〜１．０μｍである、紫外線遮蔽ガラス。
2020141601.tif 000002
【特許請求の範囲】
【請求項１】
ガラス板と、前記ガラス板の主面に設けられた紫外線遮蔽膜と、を備え、車体開口部に開閉可能に取り付けられる紫外線遮蔽ガラスであって、
前記紫外線遮蔽膜はその膜厚に急変部がない連続膜であり、
前記紫外線遮蔽膜は、平面視で、前記紫外線遮蔽膜の外周縁から内側へ１ｍｍの幅の領域である周縁領域と、前記周縁領域の内周縁から内側へ５９ｍｍの幅の領域である中間領域と、前記中間領域に囲まれた中央領域とを有し、
前記中央領域における前記紫外線遮蔽膜の最大膜厚が１μｍ〜１０μｍであり、
前記紫外線遮蔽ガラスが車体開口部に取り付けられた場合に、前記紫外線遮蔽膜が車体開口部の面の７０％以上に存在し、かつ、前記周縁領域の少なくとも一部が、前記車体開口部に存在し、
前記車体開口部に存在する前記周縁領域において、前記紫外線遮蔽膜の最大膜厚が０．４μｍ〜１．０μｍである、紫外線遮蔽ガラス。
【請求項２】
前記紫外線遮蔽ガラスが車体開口部に取り付けられた場合に車体開口部に存在する周縁領域が、紫外線遮蔽ガラス外周縁の、車体開口部に取り付けられた紫外線遮蔽ガラスが開けられた場合に車体開口部周囲のガラス収納部から離れる部分、に沿った周縁領域部分である、請求項１に記載の紫外線遮蔽ガラス。
【請求項３】
前記紫外線遮蔽ガラスが、上下方向に移動して開閉されるように車体開口部に取り付けられる略４辺形の紫外線遮蔽ガラスであって、前記周縁領域部分が該紫外線遮蔽ガラスの上辺に沿った周縁領域部分である、請求項２に記載の紫外線遮蔽ガラス。
【請求項４】
前記紫外線遮蔽ガラスの上辺に沿った周縁領域部分の外周縁と前記ガラス板の外周縁との間に幅５ｍｍ〜２５ｍｍの膜不在域を有する、請求項３に記載の紫外線遮蔽ガラス。
【請求項５】
前記周縁領域における前記紫外線遮蔽膜の断面形状が上に凸の曲線を有する、請求項１〜４のいずれか１項に記載の紫外線遮蔽ガラス。
【請求項６】
前記凸の曲線において、紫外線遮蔽膜の外周縁と、外周縁から内側へ０．１ｍｍの位置の膜上面とを結ぶ直線の傾きが６μｍ／ｍｍ以下である、請求項５に記載の紫外線遮蔽ガラス。
【請求項７】
前記中間領域における前記紫外線遮蔽膜の平均膜厚が１μｍ〜３μｍである、請求項１〜６のいずれか１項に記載の紫外線遮蔽ガラス。
【請求項８】
前記中間領域における前記紫外線遮蔽膜の断面形状が上に凸の曲線を有する、請求項１〜７のいずれか１項に記載の紫外線遮蔽ガラス。
【請求項９】
前記曲線に接する接線の傾きが２μｍ／ｍｍ以下である、請求項８に記載の紫外線遮蔽ガラス。
【請求項１０】
前記中央領域の外周縁における前記紫外線遮蔽膜の膜厚が１μｍ〜３μｍである、請求項１〜９のいずれか１項に記載の紫外線遮蔽ガラス。
【請求項１１】
前記紫外線遮蔽膜は、前記ガラス板の主面に直接設けられている、請求項１〜１０のいずれか１項に記載の紫外線遮蔽ガラス。
【発明の詳細な説明】
【技術分野】
【０００１】
本発明は、紫外線遮蔽ガラスに関する。
【背景技術】
【０００２】
ガラス板の表面に紫外線遮蔽膜を設けた紫外線遮蔽ガラスが、知られている。
また、塗膜つきガラスが開閉可能な窓ガラスとして用いられる場合、窓ガラスの端部から所定の幅をあけて塗膜を設け、塗膜の膜厚を１μｍ以上とした塗膜つきガラス（特許文献１）が提案されている。さらに、ガラス板と塗膜とのなす角度を所定の範囲にした塗膜つきガラス（特許文献２）が提案されている。
【先行技術文献】
【特許文献】
【０００３】
【特許文献１】特開２０１３−１２９５７６号公報
【特許文献２】特開２０１８−１０４２１８号公報
【発明の概要】
【発明が解決しようとする課題】
【０００４】
特許文献１のように、膜厚が１μｍ以上である紫外線遮蔽膜が、窓ガラスの端部から所定の幅をあけて設けられた場合、紫外線遮蔽膜の外周縁が目視で目立ちやすい。紫外線遮蔽膜の外周縁が目視で目立ちやすいことを改善するため、特許文献２のように、紫外線遮蔽膜の端部に膜厚徐変部を設け、ガラス板と塗膜とのなす角度を所定の範囲にした場合、紫外線遮蔽膜の外周近辺で目視による歪が発生しやすいことを、本発明者らは見出した。そこで、本発明は、紫外線遮蔽性及び外観に優れる紫外線遮蔽ガラスの提供を課題とする。
【課題を解決するための手段】
【０００５】
本発明者らは、紫外線遮蔽膜の外周近辺に発生する歪が、紫外線遮蔽膜の端部の断面構造に起因することを見出し、本発明を完成させた。【０００６】
すなわち、以下の構成により上記課題を解決できることを見出した。
ガラス板と、前記ガラス板の主面に設けられた紫外線遮蔽膜と、を備え、車体開口部に開閉可能に取り付けられる紫外線遮蔽ガラスであって、
前記紫外線遮蔽膜はその膜厚に急変部がない連続膜であり、
前記紫外線遮蔽膜は、平面視で、前記紫外線遮蔽膜の外周縁から内側へ１ｍｍの幅の領域である周縁領域と、前記周縁領域の内周縁から内側へ５９ｍｍの幅の領域である中間領域と、前記中間領域に囲まれた中央領域とを有し、
前記中央領域における前記紫外線遮蔽膜の最大膜厚が１μｍ〜１０μｍであり、
前記紫外線遮蔽ガラスが車体開口部に取り付けられた場合に、前記紫外線遮蔽膜が車体開口部の面の７０％以上に存在し、かつ、前記周縁領域の少なくとも一部が、前記車体開口部に存在し、
前記車体開口部に存在する前記周縁領域において、前記紫外線遮蔽膜の最大膜厚が０．４μｍ〜１．０μｍである、紫外線遮蔽ガラス。
【発明の効果】
【０００７】
本発明によれば、紫外線遮蔽性及び外観に優れる紫外線遮蔽ガラスを提供することができる。
【図面の簡単な説明】
【０００８】
【図１】本発明の紫外線遮蔽ガラス１０の一例を示す平面図である。
【図２】本発明の紫外線遮蔽膜１２の一例を示す平面図である。
【図３】図１のＡ−Ａ’線切断部端面図である。
【発明を実施するための形態】
【０００９】
以下、本発明について詳細に説明する。
本明細書における以下に記載する構成要件の説明は、本発明の代表的な実施態様に基づいてなされることがあるが、本発明はそのような実施態様に限定されるものではない。また、図１〜図３における寸法比は、説明の便宜上、実際のものとは異なったものである。
以下、本発明について詳細に説明する。
【００１０】
（紫外線遮蔽ガラス）
本発明の紫外線遮蔽ガラスは、ガラス板とその主面に設けられた紫外線遮蔽膜とを備えた、車体開口部に開閉可能に取り付けられる紫外線遮蔽ガラスである。
本発明の紫外線遮蔽ガラスが有する紫外線遮蔽膜は、その膜厚に急変部がない連続膜であり、ガラス板の２つの主面のうち片方の主面（車体開口部に取り付けられた場合に車内側となる面）のほぼ全面に設けられている。
本発明において、紫外線遮蔽膜は、平面視で、紫外線遮蔽膜外周縁から内側へ１ｍｍの幅の領域である周縁領域と、周縁領域の内周縁から内側へ５９ｍｍの幅の領域である中間領域と、中間領域に囲まれた中央領域とを有するものとする。本発明の紫外線遮蔽ガラスにおいて、中央領域における紫外線遮蔽膜の最大膜厚は１μｍ〜１０μｍである。
【００１１】
また、本発明の紫外線遮蔽ガラスが車体開口部に取り付けられた場合、紫外線遮蔽ガラスの周縁は車体開口部周囲のガラス収納部内に存在する。したがって、紫外線遮蔽膜がガラス板の周縁まで存在する場合は、その部分の紫外線遮蔽膜周縁はガラス収納部内に存在する。紫外線遮蔽膜がガラス板の周縁からガラス収納部の深さを超える距離離れた場合、車体開口部に取り付けられた紫外線遮蔽ガラスの紫外線遮蔽膜周縁と車体開口部周囲との間に紫外線遮蔽膜が存在しない部分が生じる。本発明の紫外線遮蔽ガラスは、それが車体開口部に取り付けられた場合には、車体開口部の面の７０％以上に紫外線遮蔽膜が存在する。この車体開口部面に対する車体開口部に存在する紫外線遮蔽膜の割合は、８０％以上であることが好ましく、９０％以上がより好ましく、１００％であってもよい。この面積が広いことにより、紫外線遮蔽ガラスとしての機能が充分発揮される。
【００１２】
加えて、本発明の紫外線遮蔽ガラスにおいて、その紫外線遮蔽ガラスが車体開口部に取り付けられた場合、紫外線遮蔽膜の前記周縁領域の少なくとも一部は、車体開口部に存在する。すなわち、紫外線遮蔽ガラスが車体開口部に取り付けられた場合、紫外線遮蔽ガラス周縁の少なくとも一部において、紫外線遮蔽膜が車体開口部周囲のガラス収納部から離れているか、前記周縁領域の幅が１ｍｍであることより、１ｍｍ未満の幅でガラス収納部内に存在している。本発明において、このガラス収納部から離れている前記周縁領域及び１ｍｍ未満の幅でガラス収納部内に存在している前記周縁領域の最大膜厚は０．４μｍ〜１．０μｍである。
上記車体開口部に存在する周縁領域または１ｍｍ未満の幅でガラス収納部内に存在している周縁領域としては、車体開口部に開閉可能に取り付けられた紫外線遮蔽ガラスが開けられた場合にガラス収納部から離れる紫外線遮蔽ガラス周縁部に沿った周縁領域であることが好ましい。例えば、略４辺形の紫外線遮蔽ガラスが車体開口部に上下方向に開閉可能に取り付けられ、開けられた場合、通常、紫外線遮蔽ガラスの上辺がガラス収納部から離れて下方に移動し、両側辺及び下辺はガラス収納部内にあって下方に移動する。このような紫外線遮蔽ガラスにおいて、上辺に沿う紫外線遮蔽膜の周縁領域の少なくとも一部が、前記車体開口部に存在することが好ましい。加えて、両側辺及び下辺の少なくとも一部に沿う周縁領域もまた上辺と同様に車体開口部に存在してもよい。
【００１３】
本発明の紫外線遮蔽ガラスにおける板ガラスの大略の形状は、４辺形であることが好ましいが、これに限られず、３辺形、５辺形等の形状であってもよい。また、辺はすべて直線状であってもよいが、辺の一部は曲線状であってもよく、凹凸のある辺であってもよい。以下、大略形状が４辺形であり、上辺が上に凸の曲線状、下辺に車体開口部への取り付け等のための凸部を有する形状の板ガラスを使用した、上下方向に開閉される紫外線遮蔽ガラスを例に本発明を説明する。
【００１４】
図１は、本発明の紫外線遮蔽ガラス１０の一例を示す平面図である。車体開口部に上下方向に開閉可能に取り付けられる紫外線遮蔽ガラス１０は、ガラス板１１及び該ガラス板１１の主面に設けられた紫外線遮蔽膜１２を有する。ガラス板１１は、上辺３１、下辺３２、前方側辺３３及び後方側辺３４の４辺からなる外周を有する。
【００１５】
図２は、本発明の紫外線遮蔽ガラスにおける紫外線遮蔽膜１２の一例を模式的に示す平面図である。紫外線遮蔽膜１２は、その膜厚に急変部がない連続膜であり、周縁領域２１と、中間領域２２と、中央領域２３とを有する。周縁領域２１は、平面視で、紫外線遮蔽膜１２の外周縁から内側へ１ｍｍの幅の領域である。なお、本発明において、ガラス板における内側とは、ガラス板の面内の重心方向を意味する。中間領域２２は、周縁領域２１の内周縁から内側へ５９ｍｍの幅の領域である。中央領域２３は、中間領域２２に囲まれた領域である。中央領域２３における紫外線遮蔽膜１２の最大膜厚は、１μｍ〜１０μｍである。
【００１６】
図１に示す紫外線遮蔽ガラス１０における紫外線遮蔽膜１２は、ガラス板１１の上辺３１に沿い、上辺３１から一定の幅をあけてそれより下方に設けられており、上辺３１に沿って一定幅の膜不在部分が存在している。膜不在部分の幅は、５ｍｍ〜２５ｍｍであることが好ましい。紫外線遮蔽膜１２の周縁領域２１の幅が１ｍｍであることより、紫外線遮蔽ガラス１０が車体開口部に取り付けられた場合、膜不在部分の幅がガラス収納部の深さマイナス１ｍｍを超えると、上辺３１に沿う周縁領域２１の幅方向の少なくとも一部が車体開口部に存在する。膜不在部分の幅がガラス収納部の深さマイナス１ｍｍを超えガラス収納部の深さ未満である場合、上辺３１に沿う周縁領域２１の幅方向の一部がガラス収納部内に存在することとなるが、その幅が狭いことより紫外線遮蔽ガラス１０のスムーズな動きを維持できる。
【００１７】
図３は、上辺３１を横切る図１のＡ−Ａ’線切断部端面図の一部である。ガラス板１１の主面に直接設けられた紫外線遮蔽膜１２は、周縁領域２１と、中間領域２２と、中央領域２３とを有する。上辺３１に沿う図に示す周縁領域２１の幅方向の少なくとも一部は、紫外線遮蔽ガラス１０が車体開口部に取り付けられた場合に車体開口部に存在する。
【００１８】
図１〜３に示す紫外線遮蔽ガラス１０において、紫外線遮蔽ガラス１０が車体開口部に取り付けられた場合に、上辺３１に沿う周縁領域２１の少なくとも一部は車体開口部に存在し、車体開口部に存在する周縁領域２１において、紫外線遮蔽膜１２の最大膜厚（Ｌ）は、０．４μｍ〜１．０μｍである。
【００１９】
図１に示すように、紫外線遮蔽膜１２は、前方側辺３３及び後方側辺３４に沿って近接して設けられており、それら辺に沿う膜不在部分は実質的にない。したがって、車体開口部に取り付けられた場合、通常、前方側辺３３及び後方側辺３４に沿う周縁領域２１は紫外線遮蔽ガラス１０の開閉にかかわらず、常に車体開口部周囲のガラス収納部内に存在する。また、下辺３２においても、下方に突出した部分を除き、紫外線遮蔽膜１２は下辺３２に沿って近接して設けられており、下辺３２に沿う膜不在部分は実質的にない。したがって、側辺の場合と同様に、通常、下辺３２に沿う周縁領域２１は、紫外線遮蔽ガラス１０の開閉にかかわらず、常に車体開口部周囲のガラス収納部内に存在する。
しかし、本発明の紫外線遮蔽ガラスは図示したものに限られない。例えば、前方側辺３３、後方側辺３４及び下辺３２から選ばれる少なくとも１つの辺に沿って、上辺３１に沿う膜不在部と同様の膜不在部を設けてもよい。膜不在部を設けた場合、膜不在部を設けた辺に沿う周縁領域の少なくとも一部は、紫外線遮蔽ガラスが車体開口部に取り付けられた場合に車体開口部に存在することが好ましい。
さらに、車体開口部に取り付けられた紫外線遮蔽ガラスが開けられた場合に、上辺３１と共に前方側辺３３または後方側辺３４の少なくとも一部がガラス収納部から離れる場合（例えば、紫外線遮蔽ガラスが斜め下方に移動して開けられる構造を有する場合）、上辺に加えてガラス収納部から離れる側辺に沿う膜不在部を設けて、上辺に沿う周縁領域に加えてその側辺に沿う周縁領域の少なくとも一部もまた車体開口部に存在させることも好ましい。
【００２０】
（ガラス板）
ガラス板１１は、ソーダライムガラス、アルミノシリケートガラス、無アルカリガラスが挙げられ、ソーダライムガラスであることが好ましい。
ガラス板１１の厚さは、０．５ｍｍ〜５．０ｍｍであることが好ましく、１．５ｍｍ〜４．５ｍｍであることがより好ましく、２．０〜４．０ｍｍであることが特に好ましい。
また、ガラス板は、ガラス板と紫外線遮蔽膜との間に黒色セラミックス層等の中間層が存在するように、紫外線遮蔽膜が形成される主面の一部に中間層を有していてもよい。
【００２１】
（紫外線遮蔽膜）
図２に示すように、紫外線遮蔽膜１２は、平面視で、紫外線遮蔽膜１２の外周縁から内側へ１ｍｍの幅の領域である周縁領域２１と、周縁領域２１の内周縁から内側へ５９ｍｍの幅の領域である中間領域２２と、中間領域２２に囲まれた中央領域２３と、を有する。
紫外線遮蔽膜はその膜厚に急変部がない連続膜であり、周縁領域２１と中間領域２２との境界および中間領域２２と中央領域２３との境界において隣接する２つの領域の膜厚は同一である。ただし、これら境界における膜厚は、境界の長さ方向に変化があってもよい。
また、後述のように、周縁領域２１における紫外線遮蔽膜１２の断面形状は上に凸の曲線を有することが好ましく、中間領域２２における紫外線遮蔽膜１２の断面形状もまた上に凸の曲線を有することが好ましい。中央領域２３の膜厚は一定であることが好ましいが、多少の膜厚変化があってもよい。
【００２２】
中央領域２３における紫外線遮蔽膜１２の最大膜厚は、１μｍ〜１０μｍである。中央領域２３における紫外線遮蔽膜１２の最大膜厚が該範囲であると、紫外線遮蔽ガラス１０は、優れた紫外線遮蔽性及び耐摩耗性を確保できる。中央領域２３における紫外線遮蔽膜１２の最大膜厚は、１．５μｍ〜６μｍであることが好ましく、２μｍ〜５μｍであることがより好ましく、２μｍ〜４μｍであることが特に好ましい。中央領域２３における紫外線遮蔽膜１２の最小膜厚は、０．８μｍであることが好ましく、１μｍであることがより好ましい。
【００２３】
紫外線遮蔽膜１２の周縁領域２１の少なくとも一部（図１において上辺３１に沿った周縁領域部分やその一部）は、紫外線遮蔽ガラス１０が車体開口部に取り付けられた場合に、車体開口部に存在する。車体開口部に存在する周縁領域２１において、紫外線遮蔽膜１２の最大膜厚は、０．４μｍ〜１．０μｍである。車体開口部に存在する周縁領域２１において、紫外線遮蔽膜１２の最大膜厚が０．４μｍ〜１．０μｍであると、紫外線遮蔽ガラス１０の外周近辺に歪が発生することを抑制できる。詳細は明らかでないが、周縁領域２１における紫外線遮蔽膜１２の最大膜厚を０．４μｍ以上にすると、中間領域２２における紫外線遮蔽膜形成時のレベリングが起きやすくなり、中間領域２２の平滑性が高まり、歪の発生が抑制されると本発明者らは考えている。周縁領域２１における紫外線遮蔽膜１２の最大膜厚を１．０μｍ以下にすると、紫外線遮蔽膜１２の外周が目視で目立ちにくくなる。車体開口部に存在する周縁領域２１において、紫外線遮蔽膜１２の最大膜厚は、０．４μｍ〜０．９μｍであることが好ましく、０．４μｍ〜０．８μｍであることがより好ましく、０．４μｍ〜０．７μｍであることが特に好ましい。
【００２４】
車体開口部に取り付けられた場合に車体開口部に存在する周縁領域２１は、ガラス板１１の上辺３１、前方側辺３３及び後方側辺３４から選ばれる１以上の辺の少なくとも一部に沿って存在する、周縁領域２１であることが好ましい。紫外線遮蔽膜１２の車体開口部に存在する周縁領域２１が、ガラス板１１の上辺３１、前方側辺３３及び後方側辺３４から選ばれる１以上の辺の少なくとも一部に沿って存在すると、紫外線遮蔽ガラス１０の外観を常に優れたものとできる。
【００２５】
周縁領域２１における紫外線遮蔽膜１２の断面形状は、基板１１を下側、紫外線遮蔽膜１２を上側としたとき、上に凸の曲線を有することが好ましい。周縁領域２１における紫外線遮蔽膜１２の断面形状が、上に凸の曲線を有すると、周縁領域２１における最大膜厚が０．４μｍ以上となり、紫外線遮蔽膜１２の外周近辺に歪が発生することを抑制できる。凸の曲線において、紫外線遮蔽膜の外周縁と、外周縁から内側へ０．１ｍｍの位置の膜上面とを結ぶ直線の傾きは、６μｍ／ｍｍ以下であることが好ましい。この傾きが６μｍ／ｍｍ以下であると、紫外線遮蔽膜１２の外周が目立ちにくくなる。この傾きは、４μｍ／ｍｍ以下であることがより好ましく、３μｍ／ｍｍ以下であることが特に好ましい。
【００２６】
周縁領域２１と中間領域２２の境界における中間領域側の膜厚は、周縁領域側の膜厚と同一である。この境界における周縁領域側の膜厚は、通常、前記周縁領域の最大膜厚の範囲内にあることより、この境界における中間領域側の膜厚も前記周縁領域の最大膜厚の範囲内にあることが好ましい。
中間領域２２における紫外線遮蔽膜１２の平均膜厚は、１μｍ〜３μｍであることが好ましい。本発明において、平均膜厚は、ランダムに選択された５か所における膜厚の平均値である。中間領域２２における紫外性遮蔽膜１２の平均膜厚が１μｍ〜３μｍであると、中間領域２２における紫外線遮蔽膜形成時のレベリングが起きやすくなり、紫外線遮蔽膜１２の外周近辺に歪が発生することを抑制できる。中間領域２２における紫外線遮蔽膜１２の平均膜厚は、１μｍ〜２μｍであることがより好ましい。
【００２７】
中間領域２２における紫外線遮蔽膜１２の断面形状は、基板１１を下側、紫外線遮蔽膜１２を上側としたとき、上に凸の曲線を有することが好ましい。中間領域２２における紫外線遮蔽膜１２の断面形状が、上に凸の曲線を有すると、中間領域２２における紫外線遮蔽膜形成時のレベリングが起きやすくなり、中間領域２２の平滑性が高まり、紫外線遮蔽膜１２の外周近辺に歪が発生することを抑制できる。凸の曲線に接する接線の傾きは、２μｍ／ｍｍ以下であることが好ましい。凸の曲線に接する接線の傾きが２μｍ／ｍｍ以下であると、中間領域２２における紫外線遮蔽膜形成時のレベリングが起きやすくなり、紫外線遮蔽膜１２の外周近辺に歪が発生することを抑制できる。凸の曲線に接する接線の傾きは、１μｍ／ｍｍ以下であることがより好ましく、０．５μｍ／ｍｍ以下であることが特に好ましい。
【００２８】
中央領域２２における前記紫外線遮蔽膜の最大膜厚は１μｍ〜１０μｍである。
また、中間領域２２と中央領域２３の境界における中央領域側の膜厚は、中間領域側の膜厚と同一である。この境界線である中央領域２３の外周縁における紫外線遮蔽膜１２の膜厚は、１μｍ〜３μｍであることが好ましい。この境界線の近傍を除き、中央領域２２の膜厚は３μｍを超えてもよい。
中央領域２３における紫外線遮蔽膜１２の最大膜厚が、１μｍ〜１０μｍであると、中央領域２３が紫外線遮蔽膜１２の主要な領域であることより、紫外線遮蔽ガラス１０は優れた紫外線遮蔽性を確保できる。
【００２９】
紫外線遮蔽膜１２は、ガラス板１１の主面に直接設けられていることが好ましい。紫外線遮蔽膜１２がガラス板１１の主面に直接設けられることで、ガラスとの優れた密着性を確保できる。
【００３０】
紫外線遮蔽膜１２は、中央領域２２において、紫外線光透過率が、０％〜１５％であることが好ましく、０％〜１０％であることがより好ましく、０％〜５％であることがさらに好ましく、０〜１％であることが特に好ましい。なお、本発明において、該紫外線光透過率は、ＩＳＯ１３８３７：２００８Ａに準拠して測定される値を指す。
【００３１】
（紫外線遮蔽膜１２を形成する組成物）
車体開口部に存在する周縁領域２１の紫外線遮蔽膜１２は、紫外線遮蔽膜１２を形成する液状組成物の表面張力、組成物のガラス板１１に対する接触角、及び組成物の粘度を適宜設計することで得られる。なお、この表面張力、接触角、及び粘度を調整した液状組成物は、車体開口部に存在する周縁領域２１以外の紫外線遮蔽膜１２の形成にも使用される。すなわち、通常、この液状組成物を用いて、紫外線遮蔽膜１２全体が形成される。
【００３２】
紫外線遮蔽膜１２を形成する組成物の表面張力は、２２ｍＮ／ｍ〜３０ｍＮ／ｍであることが好ましい。本発明において、組成物の表面張力は、固形分濃度が３０質量％である組成物を、２０℃で測定したときの値を指す。組成物の表面張力が２２ｍＮ／ｍ以上であると、紫外線遮蔽膜１２の周縁領域２１における最大膜厚を０．４μｍ以上にできる。組成物の表面張力が３０ｍＮ／ｍ以下であると、紫外性遮蔽膜１２の周縁領域２１における最大膜厚を１．０μｍ以下にできる。組成物の表面張力は、紫外線遮蔽膜１２を構成する材料、表面調整剤、溶剤、濃度等により設計できる。組成物の表面張力は、２３ｍＮ／ｍ〜２８ｍＮ／ｍであることがより好ましく、２４ｍＮ／ｍ〜２７ｍＮ／ｍであることが特に好ましい。
【００３３】
紫外線遮蔽膜１２を形成する組成物のガラス板１１に対する接触角は、１８°〜３５°であることが好ましい。本発明において、組成物の接触角は、固形分濃度が３０質量％である組成物を、２０℃で測定したときの値を指す。組成物のガラス板１１に対する接触角が１８°以上であると、紫外線遮蔽膜１２の周縁領域２１における最大膜厚を０．４μｍ以上にできる。組成物のガラス板１１に対する接触角が３５°以下であると、紫外線遮蔽膜１２の周縁領域２１における最大膜厚を１．０μｍ以下にできる。組成物のガラス板１１に対する接触角は、ガラスの洗浄、組成物に含まれる材料、表面調整剤、溶剤、濃度等により設計できる。組成物のガラス板１１に対する接触角は、２０°〜３０°であることがより好ましく、２１°〜２７°であることが特に好ましい。
【００３４】
紫外線遮蔽膜１２を形成する組成物の粘度は、０．５ｍＰａ・ｓ〜５ｍＰａ・ｓであることが好ましい。本発明において、組成物の粘度は、固形分濃度が３０質量％である組成物を、Ｅ型粘度計（ＲＥ−８５、東機産業社製）を用いて２５℃で測定した時の値を指す。組成物の粘度が０．５ｍＰａ・ｓ以上であると、組成物の降伏値を適正な範囲に制御することができ、紫外線遮蔽膜１２の周縁領域２１における最大膜厚を０．４μｍ以上にできる。組成物の粘度が５ｍＰａ・ｓ以下であると、組成物の降伏値を適正な範囲に制御することができ、紫外線遮蔽膜１２の周縁領域２１における最大膜厚を１．０μｍ以下にできる。組成物の粘度は、紫外線遮蔽膜１２を構成する材料、表面調整剤、溶剤、濃度等により設計できる。組成物の粘度は、１ｍＰａ・ｓ〜３ｍＰａ・ｓであることがより好ましく、１．４ｍＰａ・ｓ〜２．５ｍＰａ・ｓであることが特に好ましい。
【００３５】
紫外線遮蔽膜１２を形成する組成物は、紫外線吸収剤及び硬化性シランを含むことが好ましい。硬化性シランとは、ケイ素原子に結合した水酸基又は加水分解性基を少なくとも１個有し、かつかかるケイ素原子を１個以上有するケイ素化合物をいう。加水分解性基は、加水分解して水酸基となりうる基であり、アルコキシ基、塩素原子、アシル基、アシルオキシ基等が挙げられる。硬化性シランとしては、ケイ素原子に結合したアルコキシ基を少なくとも２個有するアルコキシシランが好ましく、アルコキシ基としては炭素数１〜４のアルコキシ基が好ましい。
【００３６】
紫外線吸収剤としては、トリアジン系紫外線吸収剤、ベンゾトリアゾール系紫外線吸収剤、ベンゾフェノン系紫外線吸収剤、アゾメチン系紫外線吸収剤、インドール系紫外線吸収剤、ベンゾジチオール系紫外線吸収剤、及びオキサゾロン系紫外線吸収剤が挙げられる。特に、紫外線吸収剤は、アゾメチン系紫外線吸収剤、インドール系紫外線吸収剤及びベンゾジチオール系紫外線吸収剤から選ばれる１種以上であることが好ましい。紫外線吸収剤が、アゾメチン系紫外線吸収剤、インドール系紫外線吸収剤及びベンゾジチオール系紫外線吸収剤から選ばれる１種以上であると、３８０ｎｍ〜４００ｎｍの紫外線を効率的に遮蔽することができ、ＩＳＯ１３８３７：２００８Ａに準拠して測定される、紫外線遮蔽膜１２の紫外線透過率を、膜厚が１．５μｍにおいて、０％〜５％とできる。
【００３７】
硬化性シランとしては、テトラアルコキシシラン及びビスアルコキシシランが好ましい。テトラアルコキシシランとしては、テトラエトキシシランやテトラメトキシシランが挙げられる。ビスアルコキシシランとしては、下式（１）で表される化合物であることが好ましい。
Ｒ1nＸ13-nＳｉ−Ｑ−ＳｉＲ2mＸ23-m        （１）
Ｒ1及びＲ2は、それぞれ独立して、炭素原子数１〜３の１価の炭化水素基であり、Ｘ1及びＸ2は、それぞれ独立して、アルコキシ基であり、Ｑは、炭素原子数３〜８の直鎖状又は分岐状の２価の炭化水素基であり、ｎ及びｍは、それぞれ独立して、０、１又は２である。
【００３８】
紫外線遮蔽膜１２を形成する組成物が、紫外線吸収剤及びシランを含み、紫外線吸収剤が、アゾメチン系紫外線吸収剤、インドール系紫外線吸収剤及びベンゾジチオール系紫外線吸収剤から選ばれる１種以上であり、シランが、テトラアルコキシシラン及び式（１）で表されるビスアルコキシシランである場合、紫外線遮蔽膜１２を形成する組成物の表面張力を２２ｍＮ／ｍ〜３０ｍＮ／ｍとすることが容易になり、紫外線遮蔽膜１２の外周近辺に歪が発生することを抑制できる。
【００３９】
紫外線遮蔽膜１２を形成する組成物は、硬化性シランとしてテトラアルコキシシランと式（１）で表されるビスアルコキシシランの両者を含むことが好ましい。この場合、テトラアルコキシシランに対する、式（１）で表されるビスアルコキシシランの比は、質量比で０．０５〜０．２であることが好ましい。テトラアルコキシシランに対する、式（１）で表されるビスアルコキシシランの比が０．０５以上であると、アルカリ溶液に浸漬した際の紫外線遮蔽膜１２の溶出を抑制できる。テトラアルコキシシランに対する、式（１）で表されるビスアルコキシシランの比が０．２以下であると、紫外線遮蔽膜１２の硬度が高まり、紫外線遮蔽ガラス１０は耐摩耗性及び耐擦傷性に優れる。テトラアルコキシシランに対する、式（１）で表されるビスアルコキシシランの比は、０．０５〜０．１５であることがより好ましく、０．０６〜０．１３であることが特に好ましい。
【００４０】
硬化性シランとしてテトラアルコキシシランと式（１）で表されるビスアルコキシシランを併用する場合、紫外線吸収剤に対する、式（１）で表されるビスアルコキシシランの比は、質量比で０．５〜２であることが好ましい。紫外線吸収剤に対する、式（１）で表されるビスアルコキシシランの比が０．５以上であると、紫外線吸収剤が均一分散した紫外線遮蔽膜１２を得られる。紫外線吸収剤に対する、式（１）で表されるビスアルコキシシランの比が２以下であると、紫外線遮蔽膜１２の硬度が高まり、紫外線遮蔽ガラス１０は耐候性及び耐擦傷性に優れる。紫外線吸収剤に対する、式（１）で表されるビスアルコキシシランの比は、０．６〜１．７であることがより好ましく、０．７〜１．５であることが特に好ましい。
【００４１】
紫外線遮蔽膜１２を形成する組成物は、さらに赤外線吸収剤、樹脂、表面調整剤、キレート剤、酸及び溶媒を含むことが好ましい。
【００４２】
（紫外線遮蔽ガラス１０の製造方法）
紫外線遮蔽膜１２は、得られた組成物を塗布し、乾燥し、硬化することで、ガラス板１１の表面に形成されることが好ましい。組成物の塗布方法としては、フローコート法、ディップコート法、スピンコート法、スプレーコート法、フレキソ印刷法、スクリーン印刷法、グラビア印刷法、ロールコート法、メニスカスコート法及びダイコート法が挙げられる。
【００４３】
組成物の乾燥方法としては、加熱処理及び減圧乾燥処理が挙げられる。組成物の乾燥方法が加熱処理である場合、２０℃〜１００℃で３秒〜６０秒で乾燥させることが好ましい。この乾燥条件であると、紫外性遮蔽膜１２の周縁領域２１の少なくとも一部において、最大膜厚が０．４μｍ〜１．０μｍである紫外線遮蔽膜１２を得ることが容易になる。
【００４４】
組成物の硬化方法としては、加熱処理及び減圧乾燥処理が挙げられる。組成物の硬化方法が加熱処理である場合、６０℃〜２３０℃で２分から２０分で硬化させることが好ましい。
【００４５】
以上、本発明の一実施形態による紫外線遮蔽ガラス１０の構成要素及び製造方法について、説明した。これらは単なる一例であって、本発明の紫外線遮蔽ガラス１０が他の実施形態を有していてもよいことは、当業者に明らかである。
【実施例】
【００４６】
以下、実施例によって本発明を詳細に説明するが、本発明は、これらに限定されない。例１〜５は実施例であり、例６〜８は比較例である。【００４７】
（例１）
丸底フラスコに、ベンゾフェノン系紫外線吸収剤（ＢＡＳＦ社製、Ｕｖｉｎｕｌ３０５０）を２．０９ｇ、エポキシシラン（信越化学社製、ＫＢＭ−４０３）を５．２４ｇ、酢酸ブチルを４．２５ｇ、塩化ベンジルトリエチルアンモニウムを０．０３ｇ加え、１０５℃に加熱して４時間撹拌して、調合液Ａを得た。
得られた調合液Ａに、メチルエチルケトンを３９．４４ｇ、メタノールを８．８７ｇ、純水を１３．８０ｇ、テトラエトキシシランを１０．８０ｇ、ビスアルコキシシラン（信越化学社製、ＫＢＭ３０６６）を０．８６ｇ、酢酸水溶液（９０質量％）を９．５２ｇ、エポキシ樹脂（阪本薬品工業社製、ＳＲ−ＳＥＰ）を０．９５ｇ、ポリマレイン酸水溶液（日油社製、ノンポールＰＭＡ−５０Ｗ）を０．１７ｇ、マレイン酸を０．０１ｇ、表面調整剤（ビックケミー社製、ＢＹＫ３７７）を０．０６ｇ加え、５０℃で２時間撹拌した。最後に、ＩＴＯ分散液（三菱マテリアル社製、濃度３０質量％ＩＴＯ分散液）を３．８７ｇ加え、固形分濃度１２．５％の組成物１を得た。
組成物１を、ガラス板を垂直に立てた状態で、ガラス板の上端から数ｍｍ〜数十ｍｍをあけてガラス板の上辺に沿ってコート液を流しかけて、ガラス板の凹面に塗布し、大気雰囲気で２００℃２０分間加熱し、紫外線遮蔽膜を有する紫外線遮蔽ガラス１を得た。なお、ガラス板は、６７０ｍｍ（縦）×９１０ｍｍ（横）×３．１ｍｍ（厚さ）のサイズのガラス板（ＡＧＣ社製、高熱線吸収グリーンガラス）を使用した。【００４８】
（例２〜８）
例1に記載の調合液Ａの代わりに、調合液Ｂ〜Ｄを調合した。表1に調合液Ａと共に調合液Ｂ〜Ｄの組成（数値の単位はｇ）を示す。なお、調合液Ｂ〜Ｄに使用した紫外線吸収剤は以下のものである。
ベンゾジチオール系紫外線吸収剤：１，２−ジブチル−４−（４，７−ジヒドロキシ−１，３−ベンゾジチオール−２−イリデン）ピラゾリジン−３，５−ジオン
アゾメチン系紫外線吸収剤：オリエント化学工業社製、ＢＯＮＡＳＯＲＢ  ＵＡ−３７０１
インドール系紫外線吸収剤：オリエント化学工業社製、ＢＯＮＡＳＯＲＢ  ＵＡ−３９１１
【表１】
2020141601.tif 000003
【００４９】
調合液Ａ〜Ｄを用いて、例1の組成物１と同様に組成物２〜８を製造した。表２に組成物１と共に組成物２〜８の組成（数値の単位はｇ）を示す。なお、組成物２〜８に使用した表面調整剤は以下のものである。
ＢＹＫ３０７：ビックケミージャパン社製、ＢＹＫ−３０７
ＤＮ９００：楠本化成社製、ディスパロンＤＮ−９００
ＢＹＫ３０２：ビックケミージャパン社製、ＢＹＫ−３０２
ＢＹＫ３４８：ビックケミージャパン社製、ＢＹＫ−３４８
ＢＹＫ３８１：ビックケミージャパン社製、ＢＹＫ−３８１
【表２】
2020141601.tif 000004
【００５０】
得られた組成物１〜８の表面張力、ガラス板に対する接触角及び粘度は、表３に示す通りであった。なお、表面張力、ガラス板に対する接触角及び粘度は、固形分濃度を３０質量％とした組成物を用いて、測定した。
【表３】
2020141601.tif 000005
【００５１】
表２に示す組成物２〜８を用い、ガラス板の立てかけ角度を変えた以外は、例１と同様にして、紫外線遮蔽ガラス２〜８を得た。得られた紫外線遮蔽ガラス１〜８の評価結果を表４に示す。
なお、ガラス板の立てかけ角度は、塗布面が上を向いて水平に置かれた状態を０°、
ガラスが垂直に立てられた状態を９０°、塗布面が下を向いて水平に置かれた状態を１８０°と表現した。また、周縁領域における傾きとは、紫外線遮蔽膜の外周縁と外周縁から内側へ０．１ｍｍの位置の膜上面とを結ぶ直線の傾きをいう。【００５２】
（各領域における膜厚）
触針式表面形状測定器（ＵＬＶＡＣ社製、Ｄｅｋｔａｋ１５０）を用いて、紫外線遮蔽ガラスの上端側の各領域における紫外線遮蔽膜の膜厚（μｍ）を測定した。
（外周の視認性評価）
目視観察にて、外周がはっきり確認できたものを×とし、それ以外を○とした。【００５３】
（外周近辺の歪評価）
得られた紫外線遮蔽ガラスの表面に対し、７ｍ離れた位置からプロジェクター（ＥＢ−１７７６Ｗ、ＥＰＳＯＮ社製）の光を照射した時に、紫外線遮蔽膜の外周付近に歪みが視認できたものを×とし、それ以外を○とした。但し、外周付近の歪評価が目視で判定できなかった場合には、触針式表面形状測定器（ＵＬＶＡＣ社製、Ｄｅｋｔａｋ１５０）を用いて、周縁領域及び中間領域を測定し、最大断面高さが１００ｎｍ以上の凹凸があった場合を×とし、それ以外を○とした。
【表４】
2020141601.tif 000006
【産業上の利用可能性】
【００５４】
本発明の紫外線遮蔽ガラスは、紫外線遮蔽性及び外観に優れる紫外線遮蔽ガラスであるため、自動車や鉄道等の車両に適用され、特に自動車に好ましく適用される。
なお、２０１９年０１月０４日に出願された日本特許出願２０１９−０００１９６号の明細書、特許請求の範囲、要約書および図面の全内容をここに引用し、本発明の明細書の開示として、取り入れるものである。
【符号の説明】
【００５５】
１０：紫外線遮蔽ガラス
１１：ガラス板
１２：紫外線遮蔽膜
２１：周縁領域
２２：中間領域
２３：中央領域
３１：上辺
３２：下辺
３３：前方側辺
３４：後方側辺
【図１】
2020141601.tif 000007
【図２】
2020141601.tif 000008
【図３】
2020141601.tif 000009
【国際調査報告】
2020141601.tif 000010
2020141601.tif 000011
2020141601.tif 000012
2020141601.tif 000013
2020141601.tif 000014
2020141601.tif 000015